СПОСОБ ПОДГОТОВКИ ЖЕЛЕЗНОЙ РУДЫ К МЕТАЛЛУРГИЧЕСКОЙ ПЕРЕРАБОТКЕ

1. Способ подготовки железной руды к металлургической переработке, включающий предварительную подготовку, дозирование, смешивание подготовленных компонентов шихты и окускование полученной шихты методом брикетирования, отличающийся тем, что исходную железную руду рассеивают на классы крупности и для брикетирования используют класс мельче 5-6 мм, при этом в качестве компонента шихты используют серную кислоту в количестве 0,5-5 мас.%.
2. Способ по п.1, отличающийся тем, что перед рассевом железную руду дробят до крупности 16-20 мм.
3. Способ по п.1 или 2, отличающийся тем, что серную кислоту используют в концентрации, обеспечивающей влажность шихты 8-12%.
4. Способ по п.1 или 2, отличающийся тем, что в качестве компонента шихты дополнительно используют дорзин в количестве 5-20 мл на тонну шихты.
5. Способ по п.1 или 2, отличающийся тем, что полученные брикеты сушат при температуре 30-140°С.